(57)【要約】【課題】熱間スラブを幅圧下プレス装置により幅圧下した後に板厚方向の粗圧延を行う鋼板の熱間圧延を行う際に、粗圧延での噛み込みにより圧延不能となることなく、少ない圧延パス数で生産能率良く圧延できる熱間圧延方法を提供すること。【解決手段】熱間スラブに対して幅圧下プレス装置により幅圧下を行った後に板厚方向の粗圧延を行う熱間圧延方法において、少なくともスラブの寸法および幅圧下量を含む情報から幅圧下後のスラブの先端部の最大厚さを予測し、該最大厚さに対して粗圧延の１パス目の圧下量を設定することを特徴とする熱間圧延方法を用いる。幅圧下プレス装置の金型のプレス面が、熱間スラブの進行方向に対して８度以上２３度以下の傾斜部を有することが好ましい。【選択図】図１
2009006361.tif 000002
【特許請求の範囲】
【請求項１】
熱間スラブに対して幅圧下プレス装置により幅圧下を行った後に板厚方向の粗圧延を行う熱間圧延方法において、少なくともスラブの寸法および幅圧下量を含む情報から幅圧下後のスラブの先端部の最大厚さを予測し、該最大厚さに対して粗圧延の１パス目の圧下量を設定することを特徴とする熱間圧延方法。
【請求項２】
幅圧下プレス装置の金型のプレス面が、熱間スラブの進行方向に対して８度以上２３度以下の傾斜部を有することを特徴とする請求項１に記載の熱間圧延方法。
【請求項３】
幅圧下プレス装置の金型のプレス面が、熱間スラブの進行方向に対して少なくとも２つ以上の平行部と傾斜部とを有することを特徴とする請求項１または請求項２に記載の熱間圧延方法。
【発明の詳細な説明】
【技術分野】
【０００１】
本発明は、鋼板を熱間圧延するに際して、熱間スラブを幅圧下プレス装置により幅圧下した後に板厚方向の粗圧延を行う熱間圧延方法に関するもので、粗圧延での噛み込み不良による圧延不能となることなく、少ない圧延パス数で生産能率良く圧延できる熱間圧延方法に関するものである。
【背景技術】
【０００２】
スラブから鋼板を製造する熱間圧延において、所望の鋼板製品の幅よりも広い幅を有するスラブに対して、幅圧下プレス装置よりスラブの幅圧下を行った後に、板厚方向の圧延を行う熱間圧延が行われている。
【０００３】
この幅圧下プレス装置は、サイジングプレス装置とも呼ばれ、図２に示すように、スラブ１を進行させながらプレス金型２により幅圧下して、スラブ幅の調整を行う装置である。図２において、Ｗはスラブ幅、Ｈはスラブ厚さ、Ｌはスラブ長さを示す。幅圧下された後のスラブ１は、その後粗圧延および仕上圧延により所定の厚さまで圧延され、熱延鋼板としてコイル状に巻き取られていく。
【０００４】
ここで、幅圧下プレスされたスラブは、長手方向および厚さ方向へ増肉する。特に、幅圧下プレス後のスラブのＣ断面（幅×厚さの断面）は、図４に示すようなスラブ幅端部よりやや内側をピークとしたいわゆるドッグボーン形状となることが知られている。粗圧延での１パス目では、このような幅圧下プレスによるスラブの増厚による噛み込み限界を考慮した圧下量を設定する必要がある。噛み込み限界とは、圧延材が圧延ロール間に噛み込まれて圧延が成立するための圧下量の制限である。噛み込み限界は、圧延ロールのロール径や摩擦係数など主に設備的な固有条件によって決まるものである。
【０００５】
幅圧下プレスでのスラブの変形挙動については、いくつかの検討調査結果が開示されており、非特許文献１では、幅圧下プレス後のドッグボーンピーク厚さを、プレス前のスラブ幅とスラブ厚さ、および幅圧下量をパラメータとした回帰式で予測する方法を開示している。
【非特許文献１】「サイジングプレスによる大幅圧下時のスラブの変形」川崎製鉄技報  １９８９年、２１−３、ｐ．１８８−１９４
【発明の開示】
【発明が解決しようとする課題】
【０００６】
熱間圧延での生産能率を向上させるためには、圧延パス数を抑制することが必要である。そのためには１パス当りの圧下量を大きくする必要があるが、その制約要因として圧延ロールと材料との噛み込み限界、耐圧延荷重限界、圧延モーターパワー限界がある。熱間スラブを幅圧下プレス装置により幅圧下した後に板厚方向の粗圧延を行う熱間圧延方法では、幅圧下プレスを行うとスラブは増厚するため、粗圧延での１パス目での噛み込み限界が問題となる。そのために、熱間圧延での粗圧延１パス目では、このような幅圧下プレスによるスラブの増厚による噛み込み限界を考慮した圧下量を設定する必要がある。そして圧下量を設定するためには、幅プレス後のスラブ厚さに対して、所定の圧下量を得られるように圧延ロールの圧下位置（ロール間隙）を設定する必要がある。しかしながら、幅圧下プレス後のスラブは熱間の状態ですぐに粗圧延を施されるため、センサーなどでスラブの厚さを測定することは困難であり、粗圧延１パス目で最適な圧下量を設定することが困難であるという問題があった。
【０００７】
非特許文献１に記載の方法は、幅圧下プレス後のドッグボーンピーク厚さを、プレス前のスラブ幅とスラブ厚さ、および幅圧下量をパラメータとした回帰式で予測するものであり、スラブの長手方向での定常部（長手方向での先端部および尾端部以外の部分）でのドッグボーンピーク厚さを予測するものである。しかしながら、噛み込みで問題となるのは、スラブの先端部での厚さであり、定常部の厚さをもとに１パス目の圧下位置を設定すると、適切な圧下量が設定できないという問題がある。
【０００８】
したがって本発明の目的は、このような従来技術の課題を解決し、熱間スラブを幅圧下プレス装置により幅圧下した後に板厚方向の粗圧延を行う鋼板の熱間圧延を行う際に、粗圧延での噛み込みにより圧延不能となることなく、少ない圧延パス数で生産能率良く圧延できる熱間圧延方法を提供することにある。
【課題を解決するための手段】
【０００９】
前述の目的を達成するために本発明では、第１に、熱間スラブに対して幅圧下プレス装置により幅圧下を行った後に板厚方向の粗圧延を行う熱間圧延方法において、少なくともスラブの寸法および幅圧下量を含む情報から幅圧下後のスラブの先端部の最大厚さを予測し、該最大厚さに対して粗圧延の１パス目の圧下量を設定することとした。
また、第２に、第１の発明において、幅圧下プレス装置の金型のプレス面の傾斜部が熱間スラブの進行方向（長手方向）に対して８度以上２３度以下の傾斜となる形状を有する金型を用いることとした。
さらに、第３に、第１または第２の発明において、幅圧下プレス装置の金型のプレス面が少なくとも２つ以上の平行部と傾斜部を有する形状である金型を用いることとした。
【発明の効果】
【００１０】
本発明によれば、熱間スラブを幅圧下プレス装置により幅圧下した後に板厚方向の粗圧延を行う熱間圧延を行う際に、粗圧延で噛み込みによる圧延不能が発生することなく、少ない圧延パス数で生産能率良く圧延することが可能になる。
【発明を実施するための最良の形態】
【００１１】
以下、本発明の一実施形態について図面を参照して説明する。
【００１２】
幅圧下プレスされたスラブは、長手方向および厚さ方向へ増肉する。図３に幅圧下プレス前のスラブのＣ断面を模式的に示す。図３において、Ｈ０はスラブの厚さ、Ｗ０はスラブの幅である。図４に幅圧下プレス後のスラブ定常部のＣ断面を模式的に示す。ここで、スラブ定常部とは、スラブ長手方向での中央位置と定義した。幅圧下プレス後のスラブのＣ断面（幅×厚さの断面）は、図４に示すようなスラブ幅端部よりやや内側をピークとしたいわゆるドッグボーン形状となることが知られている。このドッグボーンピーク厚さ（最大厚さ：Ｈ１）については、プレス前のスラブ幅とスラブ厚さ、および幅圧下量から予測できることが知られており、上記非特許文献１では、下記（１）式のような回帰式を開示している。
【００１３】
Ｈ１＝Ｈ０×（ｂ×ΔＷ／Ｗ０＋１）      ・・・（１）
ここで、Ｈ１：ドッグボーンピーク厚さ（最大厚さ）
Ｈ０：幅圧下プレス前のスラブ厚さ
ΔＷ：幅圧下量  （ΔＷ＝Ｗ０−Ｗ１）
Ｗ０：幅圧下プレス前のスラブ幅
Ｗ１：幅圧下プレス後のスラブ幅
ｂ：定数
である。
【００１４】
ところで、上記（１）式はスラブ定常部でのドッグボーンピーク厚さを予測するものであるが、本発明者らがプレス時のスラブの変形挙動を鋭意研究した結果、スラブの定常部と先端部ではＣ断面の形状が異なっていることを見出した。
【００１５】
図５に幅圧下プレス後のスラブ先端部のＣ断面を模式的に示す。定常部では、従来から言われているように、幅端部からやや内側の部分が盛り上がったいわゆるドッグボーン形状であるのに対し、先端部分では幅中央部の盛り上がりが大きい形状となっている。このように、先端部と定常部でＣ断面形状が異なるのは、両者において幅圧下プレスを施したときに材料の流動が異なり、先端部では長手方向への材料の流動が大きいためと推測される。
【００１６】
幅圧下プレスによる最大厚さ部の増厚量について、下記（２）式、（３）式に示すように、定常部の増厚量をΔＨ１、先端部の増厚量をΔＨ２と定義し、幅圧下量（ΔＷ）と増厚量（ΔＨ１（定常部）、ΔＨ２（先端部））との関係について実験的に調査を行った。結果を図１に示す。
【００１７】
ΔＨ１＝Ｈ１−Ｈ０      ・・・（２）
ΔＨ２＝Ｈ２−Ｈ０      ・・・（３）
図１は、幅圧下プレス前の厚さＨ０が２５０ｍｍ、幅１２００ｍｍのスラブについて、幅圧下量ΔＷを５０ｍｍから３００ｍｍまで変化させて幅圧下プレスしたときの結果である。また、幅圧下プレス装置の金型２として、図６に示すような平行部２Ａと傾斜部２Ｂからなる金型を使用し、傾斜部２Ｂの角度θを１２度とした。なお、図６において、矢印はスラブ１の進行方向を示している。
【００１８】
図１によれば、幅圧下量が増大すると増厚量も大きくなるが、いずれの幅圧下量においても定常部に比べて先端部の増厚量は小さくなっていることがわかる。
【００１９】
本発明者らは、このようにスラブの定常部と先端部では増厚特性が異なることに着目し、さらに粗圧延での１パス目の圧下設定で重要となる噛み込み制約について、スラブ先端部の厚さを予測し、該厚さに対して１パスの圧下量を設定することに着目して、本発明に至ったものである。
【００２０】
また、幅圧下プレス装置の金型の形状もスラブ先端部の変形に大きく影響を与えることをも見出し、本発明に至ったものである。幅圧下プレス装置の金型の形状を変化させた場合について、以下に説明する。
【００２１】
図６に示す幅圧下プレス装置の金型２において、プレス面の傾斜部２Ｂの角度θを変えた条件で幅圧下プレスを行ったときのスラブの先端部と定常部の増厚量について調査した。図７に、幅圧下プレス装置の金型２の傾斜部２Ｂの角度θと、スラブの先端部と定常部の増厚量の関係を示す。ここで、幅圧下プレス前の厚さＨ０が２５０ｍｍ、幅１２００ｍｍのスラブについて、幅圧下量ΔＷを２００ｍｍとして幅圧下プレスを行った。図７によれば、傾斜角度θが変化しても定常部の増厚量は変わらないが、先端部の増厚量は傾斜角度θが大きくなると小さくなることがわかる。逆に、傾斜角度が小さくなると先端部の増厚量は大きくなり、θが８度より小さくなると著しく増大することが分かる。先端部の増厚量が大きくなると、粗圧延での噛み込みが制約されてくるので、以上のことから、粗圧延での圧延能率の面からは、幅圧下プレス装置の金型２の傾斜部２Ｂの角度θは８度以上が望ましいことが分かる。
【００２２】
一方、幅圧下プレス装置の金型２の傾斜部２Ｂの角度θが大きくなると、定常部でのドッグボーンピークの位置はより端部側で発生するようになり、粗圧延での幅戻りが大きくなることが経験的に知られている。概ね、θが２３度より大きくなると、幅圧下効率（粗圧延での幅戻り量を考慮した幅圧下量）が低下するため、幅圧下効率の面からは角度θは２３度以下が望ましい。
【００２３】
また、図６に示すような１段の平行部２Ａと傾斜部２Ｂからなる金型を使用した場合に、傾斜角度θを大きくすると、スラブ１と金型２との間でスリップが発生し、幅圧下プレスの作業効率の低下や、幅端面での擦り掻き疵の発生などの問題が発生する。
【００２４】
そのようなスリップを抑制するためには、図８に示すような、第１の傾斜部２Ｂ１と第２の傾斜部２Ｂ２の中間に平行部２Ａ２を設けた金型を用いることが望ましい。
【００２５】
上記のような傾斜部の中間に平行部を設けた金型を用いた場合には、第１の傾斜部２Ｂ１の傾斜角度θ１を８度以上、２３度以下とすることが望ましい。
【００２６】
以上のように、熱間スラブに対して幅圧下プレス装置により幅圧下を行った後に板厚方向の粗圧延を行う熱間圧延方法においては、少なくともスラブの寸法および幅圧下量を含む情報から幅圧下後のスラブの先端部の最大厚さを予測し、該最大厚さに対して粗圧延の１パス目の圧下を設定することで、粗圧延での噛み込みによる圧延不能が発生することなく、少ない圧延パス数で生産能率良く圧延することが可能になる。
【００２７】
また、上記において、幅圧下プレス装置の金型の傾斜部がスラブの長手方向に対して８度以上２３度以下の傾斜角度を有する形状の金型を用いることで、粗圧延での圧延能率が向上する。
【００２８】
さらに、上記の傾斜角度が大きい場合には、幅圧下プレス装置の金型が少なくとも２つ以上の平行部と傾斜部を有する形状で、かつ第１の傾斜部の傾斜角度が８度以上２３度以下である金型を用いることが好ましい。
【００２９】
以上説明したように、上記の本発明方法を用いることで、粗圧延での噛み込みによる圧延不能が発生することがなく、少ない圧延パス数で生産能率良く圧延することが可能になる。
【実施例１】
【００３０】
図９に示すような熱間圧延ラインを用いて、熱間スラブに幅圧下を行なった後に粗圧延を行った。図９において、１は熱間スラブ、３は幅圧下プレス装置、４は粗圧延機の第１スタンド、５は粗圧延機の第２スタンドである。加熱炉から抽出された熱間スラブ１は、幅圧下プレス装置３で幅圧下された後、粗圧延機の第１スタンド４および第２スタンド５で複数パスの粗圧延を施され、ついでさらに下流側に設置された仕上圧延機（図９では図示せず。）にて仕上圧延を施され、熱延鋼板としてコイル状に巻き取られる。
【００３１】
本実施例では、幅圧下プレス装置３の金型として、図６に示すような平行部２Ａと傾斜部２Ｂからなる金型を使用し、平行部２Ａの長さを５００ｍｍ、傾斜部２Ｂの長さ（スラブ進行方向での長さ）を９００ｍｍとし、傾斜角度θを５度とした。粗圧延機４は、１２００ｍｍのワークロール径を有する２段圧延機である。
【００３２】
粗圧延機４において、圧延材が圧延ロール間に噛み込まれて圧延が成立するための圧下量の制限を噛み込み限界Δｈｍとすると、Δｈｍは下記の（４）式で示すことができる。
【００３３】
Δｈｍ＝２×Ｒ×{１−ｃｏｓ（ｔａｎ-1μ）}      ・・・（４）
ここで、μ：ワークロールと圧延材と間の摩擦係数
Ｒ：ワークロール半径
である。
【００３４】
本実施例では、μ＝０．３（予め圧延荷重から算出）、Ｒ＝６００ｍｍであるので、
Δｈｍ＝５１ｍｍ
となる。
【００３５】
圧延に用いたスラブは、１２００℃に加熱した低炭素鋼スラブで、幅圧下プレス前の厚さＨ０が２５０ｍｍ、幅１２００ｍｍである。なお、以下に示す実施例Ｎｏ．１、２において幅圧下量は３００ｍｍとする。
【００３６】
上記の条件では、図１に示す関係から、定常部と先端部の最大厚はそれぞれ以下の式で求めることができる。
【００３７】
Ｈ１＝Ｈ０×（０．４８×ΔＷ／Ｗ０＋１）      ・・・（５）
Ｈ２＝Ｈ０×（０．５５×ΔＷ／Ｗ０＋１）      ・・・（６）
実施例Ｎｏ．１では、幅圧下プレス後のスラブ先端部の最大厚さを（６）式により算出した値を用いてロール圧下位置を設定した。スラブ先端厚の最大厚さは、２８４ｍｍと予測され、粗圧延１パス目は噛み込み限界である５１ｍｍの圧下量が取れるように、ロール圧下位置を２３３ｍｍに設定した。
【００３８】
実施例Ｎｏ．２では、幅圧下プレス後のスラブ定常部の最大厚さを（５）式により算出した値を用いてロール圧下位置を設定した。スラブの最大厚さは、２８０ｍｍと予測され、粗圧延１パス目は噛み込み限界である５１ｍｍの圧下量が取れるように、ロール圧下位置を２２９ｍｍに設定した。
【００３９】
表１に、上記の条件と圧延結果を示す。
【００４０】
【表１】
2009006361.tif 000003
【００４１】
幅圧下プレス後のスラブを粗圧延機４で圧延を行ったところ、本発明例であるＮｏ．１では、噛み込みの問題も生じることなく、良好な圧延が可能であった。一方、比較例であるＮｏ．２では、スラブ先端部の最大厚からの圧下量が５５ｍｍとなり、噛み込み限界以上の圧下量の設定となったため、噛み込み不良で圧延できなかった。
【実施例２】
【００４２】
実施例２では、実施例１と同じ熱間圧延ラインにおいて、幅圧下プレス装置３の金型として、図６に示すような平行部２Ａと傾斜部２Ｂからなる金型を使用し、平行部２Ａの長さを５００ｍｍ、傾斜部２Ｂの長さ（スラブ進行方向での長さ）を９００ｍｍとし、傾斜角度θを８度および１２度とした。傾斜角度θが８度の金型を用いたときの先端部の最大厚は下記（７）式で、傾斜角度θが１２度の金型を用いたときの先端部の最大厚は下記（８）式で、それぞれ求められる。
【００４３】
Ｈ２＝Ｈ０×（０．４８×ΔＷ／Ｗ０＋１）      ・・・（７）
Ｈ２＝Ｈ０×（０．２９×ΔＷ／Ｗ０＋１）      ・・・（８）
圧延に用いたスラブは、１２００℃に加熱した低炭素鋼スラブで、幅圧下プレス前の厚さＨ０を２５０ｍｍ、幅１２００ｍｍである。なお、以下に示す実施例Ｎｏ．３〜５においては、幅圧下量は２００ｍｍとする。
【００４４】
実施例Ｎｏ．３では、幅圧下プレス後のスラブ先端部の最大厚さを（７）式により算出してロール圧下位置を設定した。スラブ先端厚の最大厚さは、２７０ｍｍと予測され、粗圧延１パス目は噛み込み限界である５１ｍｍの圧下量が取れるように、ロール圧下位置を２１９ｍｍに設定した。
【００４５】
実施例Ｎｏ．４では、幅圧下プレス後のスラブ先端部の最大厚さを（８）式により算出してロール圧下位置を設定した。スラブ先端厚の最大厚さは、２６２ｍｍと予測され、粗圧延１パス目は噛み込み限界である５１ｍｍの圧下量が取れるように、ロール圧下位置を２１１ｍｍに設定した。
【００４６】
実施例Ｎｏ．５では、幅圧下プレス後のスラブ先端部の最大厚さを予測することはせず、従来から一般的に行われているように、粗圧延１パス目は幅圧下を行わない場合のスラブ圧延でのロール圧下位置２５０ｍｍに設定した。圧下量は１２ｍｍとした。
【００４７】
表２に、上記の条件と圧延結果を示す。
【００４８】
【表２】
2009006361.tif 000004
【００４９】
本発明例であるＮｏ．３、４では、粗圧延の１パス目から噛み込み限界まで圧延できたため、粗圧延パスが増加することなく能率的な熱間圧延が可能であったが、比較例であるＮｏ．５では、１パスでの圧下量が小さいため、粗圧延パス数を余分に費やす必要が生じて、熱間圧延の能率が低下した。
【実施例３】
【００５０】
実施例３では、実施例１と同じ熱間圧延ラインにおいて、幅圧下プレス装置３の金型として、図８に示すような平行部２Ａ１と傾斜部２Ｂ１、および平行部２Ａ２と傾斜部２Ｂ２の２段からなる金型を使用し、平行部２Ａ１の長さを５００ｍｍ、傾斜部２Ｂ１の長さ（スラブ進行方向での長さ）を３００ｍｍ、平行部２Ａ２の長さを２００ｍｍ、傾斜部２Ｂ１の長さ（スラブ進行方向での長さ）を４００ｍｍとし、傾斜角度θ１を１２度および２３度とした。傾斜角度θ２は１６度とした。傾斜角度θ１が１２度の金型を用いたときの先端部の最大厚は上記（８）式で、傾斜角度θ１が２３度の金型を用いたときの先端部の最大厚は下記（９）式で求められる。
【００５１】
Ｈ２＝Ｈ０×（０．２２×ΔＷ／Ｗ０＋１）      ・・・（９）
圧延に用いたスラブは、１２００℃に加熱した低炭素鋼スラブで、幅圧下プレス前の厚さＨ０を２７０ｍｍ、幅９００ｍｍである。なお、以下に示す実施例Ｎｏ．６〜８において幅圧下量は１５０ｍｍとする。
【００５２】
実施例Ｎｏ．６では、幅圧下プレス後のスラブ先端部の最大厚さを上記（８）式により算出した。スラブ先端厚の最大厚さは、２８３ｍｍと予測され、粗圧延１パス目は噛み込み限界である５１ｍｍの圧下量が取れるように、ロール圧下位置を２３２ｍｍに設定した。
【００５３】
実施例Ｎｏ．７では、幅圧下プレス後のスラブ先端部の最大厚さを上記（９）式により算出した。スラブ先端厚の最大厚さは、２８０ｍｍと予測され、粗圧延１パス目は噛み込み限界である５１ｍｍの圧下量が取れるように、ロール圧下位置を２２９ｍｍに設定した。
【００５４】
実施例Ｎｏ．８では、幅圧下プレス後のスラブ先端部の最大厚さを予測することはせず、従来から一般的に行われているように、粗圧延１パス目は幅圧下を行わない場合のスラブ圧延でのロール圧下位置２７０ｍｍに設定した。
【００５５】
表３に、上記の条件と圧延結果を示す。
【００５６】
【表３】
2009006361.tif 000005
【００５７】
本発明例であるＮｏ．６、７では、粗圧延の１パス目から噛み込み限界まで圧延できたため、粗圧延パスが増加することなく能率的な熱間圧延が可能であったが、比較例であるＮｏ．８では、１パスでの圧下量が小さいため、粗圧延パス数を余分に費やす必要が生じて、熱間圧延の能率が低下した。
【００５８】
以上の結果から、本発明を用いることで、熱間スラブを幅圧下プレス装置により幅圧下した後に板厚方向の粗圧延を行う熱間圧延方法に際し、粗圧延での噛み込みによる圧延不能が発生することなく、少ない圧延パス数で生産能率良く圧延することが可能になることが分かった。
【図面の簡単な説明】
【００５９】
【図１】、幅圧下量（ΔＷ）と増厚量（ΔＨ１（定常部）、ΔＨ２（先端部））との関係の一例を示すグラフ。
【図２】幅圧下プレス装置を示す図。
【図３】幅圧下プレス前のスラブのＣ断面（幅×厚さの断面）を模式的に示す図。
【図４】幅圧下プレス後のスラブ定常部のＣ断面を模式的に示す図。
【図５】幅圧下プレス後のスラブ先端部のＣ断面を模式的に示す図。
【図６】幅圧下プレス装置の金型の一例を示す図。
【図７】傾斜部の角度を変えた条件で幅圧下プレスを行ったときのスラブの先端部と定常部の増厚量の関係を示すグラフ。
【図８】幅圧下プレス装置の金型の一例を示す図。
【図９】熱間圧延ラインの概略図。
【符号の説明】
【００６０】
１    スラブ
２    金型
２Ａ（２Ａ１、２Ａ２）    平行部
２Ｂ（２Ｂ１、２Ｂ２）    傾斜部
３    幅圧下プレス装置
４    粗圧延機の第１スタンド
５    粗圧延機の第２スタンド
Ｌ    スラブ長さ
Ｈ（Ｈ０、Ｈ１、Ｈ２）    スラブ厚さ
Ｗ（Ｗ０、Ｗ１、Ｗ２）    スラブ幅
θ（θ１、θ２）    傾斜角度
【図１】
2009006361.tif 000006
【図２】
2009006361.tif 000007
【図３】
2009006361.tif 000008
【図４】
2009006361.tif 000009
【図５】
2009006361.tif 000010
【図６】
2009006361.tif 000011
【図７】
2009006361.tif 000012
【図８】
2009006361.tif 000013
【図９】
2009006361.tif 000014